ПОЛИЭТИЛЕНОВЫЕ ИЗДЕЛИЯ

локальное
локальное
локальное
локальное
локальное
локальное
локальное
локальное
локальное
локальное
локальное
1. Полиэтиленовое изделие, полученное из расплавленного полиэтиленового полимера, изделие характеризуется толщиной, причем изделие характеризуется по меньшей мере одним локальным машинным направлением (МD), соответствующим направлению, в котором расплавленный полиэтиленовый полимер протекал в зоне в изделии при получении изделия, причем изделие характеризуется соответствующим локальным поперечным направлением (TD), перпендикулярным каждому локальному машинному направлению в изделии, причем изделие характеризуется локальным нормальным направлением (ND), перпендикулярным каждому локальному машинному направлению и соответствующему локальному перпендикулярному направлению и параллельным линии, проходящей через толщину изделия, причем полиэтиленовый полимер содержит множество ламелей, каждая ламель содержит кристаллический полиэтилен, кристаллический полиэтилен имеет ось b, причем оси b кристаллического полиэтилена в ламелях характеризуется коэффициентом ориентации Германса в каждом локальном машинном направлении (F(МD,020)), коэффициентом ориентации Германса в каждом соответствующем локальном поперечном направлении (F(TD, 020)) и коэффициентом ориентации Германса в каждом локальном нормальном направлении (F(ND,020)), причем оси b кристаллического полимера в слое ориентированы в изделии так, что F(МD,020)>0, F(МD,020)>F(TD,020) и F(МD,020)>F(ND,020).
локальное
локальное
локальное
локальное
локальное
2. Полиэтиленовое изделие по п. 1, в котором F(МD,020)>0,01; F(МD,020)-F(ТD,020)>0,01, F(МD,020)-F(ND,020)>0,01.
локальное
локальное
локальное
локальное
локальное
3. Полиэтиленовое изделие по п. 1, в котором F(МD,020)>0,05; F(МD,020)-F(TD,020)>0,05, F(МD,020)-F(ND,020)>0,05.
4. Полиэтиленовое изделие по п. 1, причем изделие дополнительно содержит зародышеобразователь для полиэтиленового полимера.
5. Полиэтиленовое изделие по п. 4, в котором зародышеобразователь содержит соединение, соответствующее структуре формулы (I)
1
2
1
1
2
где R выбрана из группы, состоящей из гидроксигруппы, галогенов, алкильных групп, замещенных алкильных групп, алкоксигрупп, замещенных алкоксигрупп, арильных групп и замещенных арильных групп; n равняется нулю или целому положительному числу от 1 до 4; L представляет собой связующую группу, содержащую два или более атомов и по меньшей мере одну двойную связь между двумя атомами в связующей группе; v представляет собой целое положительное число от 1 до 3; R: (i) выбрана из группы, состоящей из алкильных групп, замещенных алкильных групп, циклоалкильных групп, замещенных циклоалкильных групп, арильных групп, замещенных арильных групп, гетероарильных групп и замещенных гетероарильных групп, если L представляет собой двухвалентную связующую группу, a v равняется 1, (ii) выбрана из группы, состоящей из алкандиильных групп, замещенных алкандиильных групп, циклоалкандиильных групп, замещенных циклоалкандиильных групп, арендиильных групп, замещенных арендиильных групп, гетероарендиильных групп и замещенных гетероарендиильных групп, если L представляет собой трехвалентную связующую группу, a v равняется 1, (iii) выбрана из группы, состоящей из алкандиильных групп, замещенных алкандиильных групп, циклоалкандиильных групп, замещенных циклоалкандиильных групп, арендиильных групп, замещенных арендиильных групп, гетероарендиильных групп и замещенных гетероарендиильных групп, если L представляет собой двухвалентную связующую группу, a v равняется 2, и (iv) выбрана из группы, состоящей из алкантриильных групп, замещенных алкантриильных групп, циклоалкантриильных групп, замещенных циклоалкантриильных групп, арентриильных групп, замещенных арентриильных групп, гетероарентриильных групп и замещенных гетероарентриильных групп, если L представляет собой двухвалентную связующую группу, a v равняется 3; х представляет собой целое положительное число; каждый М представляет собой катион металла; y представляет собой валентность катиона; z представляет собой целое положительное число; b равняется нулю или целому положительному числу; если b представляет собой целое положительное число, каждый Q представляет собой отрицательно заряженный противоион, и а представляет собой валентность отрицательно заряженного противоиона; а значения v, х, y, z, а и b удовлетворяют уравнению (vx)+(ab)=yz; при этом, если L представляет собой двухвалентную связующую группу, v равняется 1, a Rпредставляет собой циклоалкильную группу или замещенную циклоалкильную группу, циклическая часть циклоалкильной группы или замещенной циклоалкильной группы содержит не более двух кольцевых структур, сконденсированных вместе.
6. Полиэтиленовое изделие по п. 5, в котором зародышеобразователь содержит соединение, соответствующее структуре формулы (СХ)
111
112
где R выбрана из группы, состоящей из циклопентильной группы и фрагментов, соответствующих структуре формулы (CXI); R выбрана из группы, состоящей из водорода и гидроксигруппы, при этом формула (CXI) представляет собой
115
1
1
R выбрана из группы, состоящей из водорода, галогена, метоксигруппы и фенила; х представляет собой целое положительное число; каждый M представляет собой катион металла; y представляет собой валентность катиона; z представляет собой целое положительное число; b равняется нулю или целому положительному числу; если b представляет собой целое положительное число, каждый Q представляет собой отрицательно заряженный противоион, и а представляет собой валентность отрицательно заряженного противоиона; а значения х, y, z, а и b удовлетворяют уравнению х+(ab)=yz.
111
7. Полиэтиленовое изделие по п. 6, в котором R представляет собой фрагмент, соответствующий структуре формулы (CXI).
115
8. Полиэтиленовое изделие по п. 7, в котором R представляет собой галоген.
115
9. Полиэтиленовое изделие по п. 8, в котором R представляет собой хлор.
112
10. Полиэтиленовое изделие по п. 9, в котором R представляет собой водород.
1
11. Полиэтиленовое изделие по п. 10, в котором х равняется 1, M представляет собой катион натрия, у равняется 1, z равняется 1, a b равняется нулю.
12. Полиэтиленовое изделие по любому из пп. 4-11, в котором зародышеобразователь присутствует в изделии в количестве от приблизительно 100 до приблизительно 5000 частей на миллион (ррm) на основании общей массы полиэтиленового полимера.
13. Полиэтиленовое изделие по п. 12, в котором зародышеобразователь присутствует в изделии в количестве от приблизительно 250 до приблизительно 3000 частей на миллион (ррm) на основании общей массы полиэтиленового полимера.
14. Полиэтиленовое изделие по любому из пп. 4-11, в котором зародышеобразователь присутствует в виде множества частиц, при этом частицы характеризуются длиной и шириной, и отношение длины к ширине составляет приблизительно 2:1 или более.
15. Полиэтиленовое изделие по любому из пп. 1-11, в котором полиэтиленовый полимер представляет собой линейный полимер низкой плотности.
16. Полиэтиленовое изделие по любому из пп. 1-11, в котором полиэтиленовый полимер представляет собой полимер высокой плотности.
17. Полиэтиленовое изделие, полученное экструзией расплавленного полиэтиленового полимера через головку экструдера в направлении, причем изделие характеризуется толщиной, причем изделие характеризуется машинным направлением (MD), соответствующим направлению, в котором расплавленный полиэтиленовый полимер выходил из головки экструдера, причем изделие характеризуется поперечным направлением (TD), перпендикулярным машинному направлению и перпендикулярным линии, проходящей через толщину изделия, причем изделие характеризуется нормальным направлением (ND), перпендикулярным машинному направлению и поперечному направлению и параллельным линии, проходящей через толщину изделия, причем полиэтиленовый полимер содержит множество ламелей, каждая ламель содержит кристаллический полиэтилен, кристаллический полиэтилен имеет ось b, причем оси b кристаллического полиэтилена в ламелях характеризуется коэффициентом ориентации Германса в машинном направлении (F(MD,020)), коэффициентом ориентации Германса в поперечном направлении (F(TD,020)) и коэффициентом ориентации Германса в нормальном направлении (F(ND,020)), причем оси b кристаллического полиэтилена в ламели ориентированы в изделии так, что F(MD,020)>0, F(MD,020)>F(TD,020) и F(MD,020)>F(ND,020).
18. Полиэтиленовое изделие по п. 17, в котором F(MD,020)>0,01, F(MD,020)-F(TD,020)>0,01, F(MD,020)-F(ND,020)>0,01.
19. Полиэтиленовое изделие по п. 18, в котором F(MD,020)>0,05, F(MD,020)-F(TD,020)>0,05, F(MD,020)-F(ND,020)>0,05.
20. Полиэтиленовое изделие по п. 17, причем изделие дополнительно содержит зародышеобразователь для полиэтиленового полимера.
21. Полиэтиленовое изделие по п. 20, в котором зародышеобразователь содержит соединение, соответствующее структуре формулы (I)
1
2
1
1
2
где R выбрана из группы, состоящей из гидроксигруппы, галогенов, алкильных групп, замещенных алкильных групп, алкоксигрупп, замещенных алкоксигрупп, арильных групп и замещенных арильных групп; n равняется нулю или целому положительному числу от 1 до 4; L представляет собой связующую группу, содержащую два или более атомов и по меньшей мере одну двойную связь между двумя атомами в связующей группе; v представляет собой целое положительное число от 1 до 3; R: (i) выбрана из группы, состоящей из алкильных групп, замещенных алкильных групп, циклоалкильных групп, замещенных циклоалкильных групп, арильных групп, замещенных арильных групп, гетероарильных групп и замещенных гетероарильных групп, если L представляет собой двухвалентную связующую группу, a v равняется 1, (ii) выбрана из группы, состоящей из алкандиильных групп, замещенных алкандиильных групп, циклоалкандиильных групп, замещенных циклоалкандиильных групп, арендиильных групп, замещенных арендиильных групп, гетероарендиильных групп и замещенных гетероарендиильных групп, если L представляет собой трехвалентную связующую группу, a v равняется 1, (iii) выбрана из группы, состоящей из алкандиильных групп, замещенных алкандиильных групп, циклоалкандиильных групп, замещенных циклоалкандиильных групп, арендиильных групп, замещенных арендиильных групп, гетероарендиильных групп и замещенных гетероарендиильных групп, если L представляет собой двухвалентную связующую группу, a v равняется 2, и (iv) выбрана из группы, состоящей из алкантриильных групп, замещенных алкантриильных групп, циклоалкантриильных групп, замещенных циклоалкантриильных групп, арентриильных групп, замещенных арентриильных групп, гетероарентриильных групп и замещенных гетероарентриильных групп, если L представляет собой двухвалентную связующую группу, a v равняется 3; х представляет собой целое положительное число; каждый M представляет собой катион металла; y представляет собой валентность катиона; z представляет собой целое положительное число; b равняется нулю или целому положительному числу; если b представляет собой целое положительное число, каждый Q представляет собой отрицательно заряженный противоион, и а представляет собой валентность отрицательно заряженного противоиона; а значения v, х, y, z, а и b удовлетворяют уравнению (vx)+(ab)=yz; при этом, если L представляет собой двухвалентную связующую группу, v равняется 1, a Rпредставляет собой циклоалкильную группу или замещенную циклоалкильную группу, циклическая часть циклоалкильной группы или замещенной циклоалкильной группы содержит не более двух кольцевых структур, сконденсированных вместе.
22. Полиэтиленовое изделие по п. 21, в котором зародышеобразователь содержит соединение, соответствующее структуре формулы (СХ)
111
112
где R выбрана из группы, состоящей из циклопентильной группы и фрагментов, соответствующих структуре формулы (CXI); R выбрана из группы, состоящей из водорода и гидроксигруппы, при этом формула (CXI) представляет собой
115
1
1
R выбрана из группы, состоящей из водорода, галогена, метоксигруппы и фенила; х представляет собой целое положительное число; каждый M представляет собой катион металла; y представляет собой валентность катиона; z представляет собой целое положительное число; b равняется нулю или целому положительному числу; если b представляет собой целое положительное число, каждый Q представляет собой отрицательно заряженный противоион, и а представляет собой валентность отрицательно заряженного противоиона; а значения х, y, z, а и b удовлетворяют уравнению х+(ab)=yz.
111
23. Полиэтиленовое изделие по п. 22, в котором R представляет собой фрагмент, соответствующий структуре формулы (CXI).
115
24. Полиэтиленовое изделие по п. 23, в котором R представляет собой галоген.
115
25. Полиэтиленовое изделие по п. 24, в котором R представляет собой хлор.
112
26. Полиэтиленовое изделие по п. 25, в котором R представляет собой водород.
1
27. Полиэтиленовое изделие по п. 26, в котором х равняется 1, M представляет собой катион натрия, у равняется 1, z равняется 1, a b равняется нулю.
28. Полиэтиленовое изделие по любому из пп. 20-27, в котором зародышеобразователь присутствует в изделии в количестве от приблизительно 100 до приблизительно 5000 частей на миллион (ррm) на основании общей массы полиэтиленового полимера.
29. Полиэтиленовое изделие по п. 28, в котором зародышеобразователь присутствует в изделии в количестве от приблизительно 250 до приблизительно 3000 частей на миллион (ррm) на основании общей массы полиэтиленового полимера.
30. Полиэтиленовое изделие по любому из пп. 20-27, в котором зародышеобразователь присутствует в виде множества частиц, при этом частицы характеризуются длиной и шириной, и отношение длины к ширине составляет приблизительно 2:1 или более.
31. Полиэтиленовое изделие по любому из пп. 17-27, в котором полиэтиленовый полимер представляет собой линейный полимер низкой плотности.
32. Полиэтиленовое изделие по любому из пп. 17-27, в котором полиэтиленовый полимер представляет собой полимер высокой плотности.
33. Полиэтиленовое изделие по любому из пп. 17-27, причем изделие представляет собой пленку.
34. Полиэтиленовое изделие по любому из пп. 17-27, причем изделие представляет собой экструдированную трубу.